(57)【要約】【課題】緩効性を更に高めた窒素肥料組成物を提供する。【解決手段】ジシアンジアミド、水硬性無機物及び窒素肥料を含有してなる窒素肥料組成物。また、ジシアンジアミドを０．３〜３質量％、水硬性カルシウム化合物を３〜３０質量％、窒素肥料を６７〜９６質量％を含有してなることを特徴とする窒素肥料組成物。水硬性カルシウム化合物がカルシウムアルミネート、カルシウムシリケート並びにカルシウムアルミネート及び／又はカルシウムシリケートの含有物質から選ばれた１種又は２種以上であることが好ましい。また、いずれの窒素肥料組成物にあっても、窒素肥料が石灰窒素を含むことが好ましい。【選択図】なし【特許請求の範囲】
【請求項１】
ジシアンジアミド、水硬性無機物及び窒素肥料を含有してなることを特徴とする窒素肥料組成物。
【請求項２】
ジシアンジアミドを０．３〜３質量％、水硬性カルシウム化合物を３〜３０質量％、窒素肥料を６７〜９６質量％を含有してなることを特徴とする窒素肥料組成物。
【請求項３】
水硬性カルシウム化合物が、カルシウムアルミネート、カルシウムシリケート並びにカルシウムアルミネート及び／又はカルシウムシリケートの含有物質から選ばれた１種又は２種以上であることを特徴とする請求項２に記載の窒素肥料組成物。
【請求項４】
窒素肥料が、石灰窒素であることを特徴とする請求項１〜３のいずれかに記載の窒素肥料組成物。
【発明の詳細な説明】
【技術分野】
【０００１】
本発明は、窒素肥料組成物に関する。
【背景技術】
【０００２】
肥料の３要素の一つである窒素は、アンモニア態窒素又はそれが土壌中の微生物によって硝酸化成した硝酸態窒素の形態として根から吸収される。アンモニア態窒素は土壌中で陽イオンとなり、負の荷電を有する土壌コロイドに吸着するので、地下水等で流亡することは少ないが、やがて陰イオンである硝酸態窒素に変化すると流亡しすくなる。アンモニア態窒素としては、例えばアンモニア、アンモニウム塩、尿素態窒素、有機態窒素、シアナミド態窒素由来のアンモニア態窒素等を例示することができる。
【０００３】
硝酸態窒素の流亡を軽減させ、作物への利用効率を高めるための方法が種々提案されている。たとえば、窒素肥料を合成樹脂、パラフィン類、油脂類、硫黄等で被覆する方法（特許文献１）、硝酸化成菌である微生物の働きを抑える例えばジシアンジアミド、チオ尿素、グアニルチオ尿素等の硝酸化成抑制剤を添加する方法（非特許文献１）、硝酸化成抑制剤と高分子皮膜の組合せ（特許文献２）である。しかし、これらでは今日の一段と高い緩効性の要求を満たすことができない。
【特許文献１】特公昭５４−３１０４号公報
【非特許文献１】三幣正巳  硝酸化成抑制剤に関する研究（Ｉ）、農業技術研究所報告Ｂ  Ｎｏ． ２３  ｐｐ７９−１４６（１９７２）
【特許文献２】特公昭６３−２３１５９号公報
【発明の開示】
【発明が解決しようとする課題】
【０００４】
本発明の目的は、緩効性を更に高めた窒素肥料組成物を提供することである。
【課題を解決するための手段】
【０００５】
本発明は、ジシアンジアミド、水硬性無機物及び窒素肥料を含有してなる窒素肥料組成物である。また、本発明は、ジシアンジアミドを０．３〜３質量％、水硬性カルシウム化合物を３〜３０質量％、窒素肥料を６７〜９６質量％を含有してなることを特徴とする窒素肥料組成物である。水硬性カルシウム化合物が、カルシウムアルミネート、カルシウムシリケート並びにカルシウムアルミネート及び／又はカルシウムシリケートの含有物質から選ばれた１種又は２種以上であることが好ましい。また、いずれの発明にあっても、窒素肥料が石灰窒素を含むことが好ましい。
【発明の効果】
【０００６】
本発明によれば、緩効性を更に高めた窒素肥料組成物が提供される。
【発明を実施するための最良の形態】
【０００７】
ジシアンジアミドは硝酸化成抑制作用を有するものであり、例えばジシアンジアミド粉体、その造粒物等を使用することができる。ジシアンジアミドの窒素肥料組成物中の含有率は０．３〜３質量％が好ましく、０．３質量％未満では硝酸化成抑制作用が小さく、３質量％より多いと作物の生育に障害を与える恐れがある。
【０００８】
水硬性無機物とは、水と接触することによって硬化する無機物のことを意味し、それを例示すれば、例えばカルシウムアルミネート、カルシウムシリケート等の水硬性カルシウム化合物や、更には水硬性石灰、水硬性石膏、高炉水砕スラグなどである。比表面積は、ブレーン粉末度として２０００〜５０００ｃｍ２／ｇであることが好ましい。これらのなかでも、緩効性の点から、水硬性カルシウム化合物が好ましく、特にカルシウムアルミネート、カルシウムシリケート並びにカルシウムアルミネート及び／又はカルシウムシリケートの含有物質から選ばれた１種又は２種以上の水硬性カルシウム化合物であることが好ましい。水硬性無機物の含有率は、土壌中におけるアンモニア態窒素の存在期間の延長作用をより大きくする観点から、窒素肥料組成物中、３〜３０質量％が好ましく、特に５〜２０質量％が好ましい。
【０００９】
ここで、カルシウムアルミネートとはＣａＯとＡｌ２Ｏ３を必須成分とする化合物のことである。この両成分の他に、例えばフッ素、塩素等のハロゲン元素、例えばリチウム、ナトリウム等のアルカリ金属元素、例えば鉄等の３価金属などの元素を含有したものであってもよい。また、結晶形態についても制約はなく、非晶質、結晶質、固溶体のいずれであってもよい。カルシウムアルミネートを例示すれば、ＣがＣａＯ、ＡがＡｌ２Ｏ３、Ｘがハロゲン、ＦがＦｅ２Ｏ３を表すとして、Ｃ３Ａ、ＣＡ、Ｃ１２Ａ７、ＣＡ２、ＣＡ６、Ｃ３Ａ３ＣａＳＯ４、Ｃ３Ａ３ＣａＸ２、Ｃ１１Ａ７ＣａＸ２、Ｃ４ＡＦ、更にはこれらにアルカリ金属酸化物が固溶したものなどである。化学組成としては、ＣａＯが３５〜６０質量％、Ａｌ２Ｏ３が４０〜６５質量％を含むものが好ましく、特にＣａＯが３５〜５５質量％、Ａｌ２Ｏ３が４５〜６５質量％を含むものであることが好ましい。カルシウムアルミネートは、例えば石灰石、カーバイド石灰等の石灰質物質と、例えばボーキサイト、アルミナ等のアルミナ質物質との混合原料を熱処理することによって製造することができる。カルシウムアルミネートの典型的な市販品の一例がアルミナセメントであり、本発明における好適例の一つである。
【００１０】
カルシウムシリケートとはＣａＯとＳｉＯ２を必須成分とする化合物のことである。この両成分の他に、例えばフッ素、塩素等のハロゲン元素、例えばリチウム、ナトリウム等のアルカリ金属元素、例えば鉄等の３価金属などの元素を含有したものであってもよい。また、結晶形態についても制約はなく、非晶質、結晶質、固溶体のいずれであってもよい。カルシウムシリケートを例示すれば、３ＣａＯ・ＳｉＯ２、２ＣａＯ・ＳｉＯ２、２ＣａＯ・Ａｌ２Ｏ３・ＳｉＯ２などである。化学組成としては、ＣａＯを６０〜８０質量％、ＳｉＯ２を２０〜４０質量％含むものが好ましい。カルシウムシリケートは、例えば生石灰、石灰石等の石灰質物質と、例えば珪石、白土等のシリカ質物質との混合粉末を熱処理をすることによって製造することができる。
【００１１】
カルシウムアルミネート及び／又はカルシウムシリケートの含有物質とは、カルシウムアルミネート及びカルシウムシリケートの少なくとも一方を７０質量％以上含むものであり、それを例示すればポルトランドセメントクリンカーなどである。ポルトランドセメントクリンカーの一例は、３ＣａＯ・ＳｉＯ２が４５〜７０質量％、２ＣａＯ・ＳｉＯ２が８〜２８質量％、３ＣａＯ・Ａｌ２Ｏ３が５〜１３質量％、４ＣａＯ・Ａｌ２Ｏ３・Ｆｅ２Ｏ３が５〜１３質量％である。
【００１２】
窒素肥料については特別な制約はなく、例えば窒素質肥料、有機質肥料、複合肥料等の窒素成分を含む肥料が用いられる。具体例をあげれば、例えば石灰窒素、尿素、硫安、塩安、硝安、硝酸石灰、リン安、硝酸ソーダ、硝酸苦土肥料、腐植酸アンモニウム肥料、ウレアホルム、尿素とイソブチルアルデヒドの縮合物、尿素とアセトアルデヒドの縮合物、シュウ酸とアンモニアの縮合物等である。これらの中でも、石灰窒素は最も大きな緩効性作用を示す。窒素肥料の含有率は、緩効性の観点から、窒素肥料組成物中、６７〜９６質量％が好ましく、特に７５〜９０質量％であることが好ましい。
【００１３】
本発明の窒素肥料組成物は、ジシアンジアミド、水硬性無機物及び窒素肥料を混合することによって製造することができる。施用時の粉塵発生を軽減する観点から、平均粒径が０．５〜１０ｍｍの粒状又はペレット状に造粒することが好ましい。
【実施例】
【００１４】
実施例１
ジシアンジアミドを１質量％、カルシウムアルミネート（ブレーン粉末度が４３００ｃｍ２／ｇ、ＣａＯが３４．５質量％、Ａｌ２Ｏ３が４６．８質量％、残部がＳｉＯ２、ＴｉＯ２等）を１０質量％、窒素肥料（石灰窒素：尿素＝２：１（質量比）の混合物）を８９質量％を混合し、押出成型を行ってペレット状の窒素肥料組成物（平均粒径３ｍｍ、平均長さ５ｍｍ）を製造した。
【００１５】
実施例２
カルシウムアルミネートとして市販アルミナセメント（ブレーン粉末度３６００ｃｍ２／ｇ、ＣａＯが３８．３質量％、Ａｌ２Ｏ３が５３．２質量％、残部がＳｉＯ２、ＴｉＯ２等）を用いたこと以外は、実施例１と同様にして窒素肥料組成物を製造した。
【００１６】
実施例３
ジシアンジアミドを１質量％、アルミナセメントを２０質量％、窒素肥料を７９質量％混合したこと以外は、実施例２と同様にして窒素肥料組成物を製造した。
【００１７】
実施例４
ジシアンジアミドを０．５質量％、カルシウムアルミネートを１０質量％、窒素肥料８９．５質量％混合したこと以外は、実施例１と同様にして窒素肥料組成物を製造した。
【００１８】
実施例５
カルシウムアルミネートのかわりにカルシウムシリケート含有物質（ブレーン粉末度が２８００ｃｍ２／ｇ、３ＣａＯ・ＳｉＯ２が５０質量％、２ＣａＯ・ＳｉＯ２が２４質量％、３ＣａＯ・Ａｌ２Ｏ３が１１質量％、４ＣａＯ・Ａｌ２Ｏ３・Ｆｅ２Ｏ３が８質量％、残部がＳｉＯ２、ＴｉＯ２等）を用いたこと以外は、実施例１と同様にして窒素肥料組成物を製造した。
【００１９】
実施例６
カルシウムアルミネートのかわりに高炉水砕スラグ（ブレーン粉末度２６００ｃｍ２／ｇ）を用いたこと以外は、実施例１と同様にして窒素肥料組成物を製造した。
【００２０】
実施例７
カルシウムアルミネートのかわりに水硬性石灰（ブレーン粉末度３７００ｃｍ２／ｇ）を用いたこと以外は、実施例１と同様にして窒素肥料組成物を製造した。
【００２１】
比較例１
カルシウムアルミネートのかわりに石英砂（非水硬性無機物、ブレーン粉末度２６００ｃｍ２／ｇ）を用いたこと以外は、実施例１と同様にして窒素肥料組成物を製造した。
【００２２】
比較例２
カルシウムアルミネートを１０質量％、窒素肥料を９０質量％混合したこと以外は、実施例１と同様にして窒素肥料組成物を製造した。
【００２３】
以上の窒素肥料組成物について、以下の硝酸化成試験を行った。それらの結果を表１に示す。
［硝酸化成試験］
２５℃の条件下、１５０ｍｌのプラスチック製ビンに最大容水量の６０％水分を含む表層腐植質黒ボク土６０ｇを充填した。つぎに、窒素肥料組成物５０ｍｇをピンセットで土壌のほぼ中央に埋め、アルミニウム箔で蓋をした。その後、プラスチック製ビンを２０℃の恒温漕に入れ、一定時間経過毎に土壌中の無機態窒素を３００ｍｌの１N硫酸カリウムで抽出濾過し、硫酸銀を約０．２％添加し攪拌し塩素イオンを除いた。一晩５℃放置して濾紙５Ｃで濾別した後、硝酸イオン電極を用いて濾液中の硝酸イオンを定量し、硝酸態窒素量を測定した。
【００２４】
【表１】
2007022834.tif 000002
【００２５】
表１の実施例と比較例の対比から、本発明の窒素肥料組成物は、土壌中におけるアンモニア態窒素から硝酸態窒素への硝酸化を遅延する効果が大きいことが示された。
【産業上の利用可能性】
【００２６】
本発明の窒素肥料組成物は、植物体一般の肥料と用いることができる。本発明の窒素肥料組成物は、硝酸化成を遅延させるため、流亡し易い硝酸態窒素を長期に渡り徐々に発生させて植物体に吸収させることができるので、特に水稲、茶、大麦、にんじん、ねぎ等の好アンモニア性植物の植物体の生育に用いることが望ましい。